(57)【要約】  課題は、難燃性を有する布テープおよび繊維製品を提供することであり、解決手段は、有機繊維からなる布テープであって、ＪＩＳ  Ｌ１０９１−１９９９  Ａ−４法（１２秒加熱法）に規定される燃焼性測定において残炎時間を２．０秒以下とすることである。
2017145609.tif 000002
【特許請求の範囲】
【請求項１】
有機繊維からなる布テープであって、ＪＩＳ  Ｌ１０９１−１９９９  Ａ−４法(１２秒加熱法)に規定される燃焼性測定において残炎時間が２．０秒以下であることを特徴とする布テープ。
【請求項２】
ＪＩＳ  Ｌ１０９１−１９９９  Ａ−４法に規定される燃焼性測定において、残じん時間が３．０秒以下かつ炭化長が１０ｃｍ以下である、請求項１に記載の布テープ。
【請求項３】
布テープの幅が１〜３０ｃｍの範囲内である、請求項１または請求項２に記載の布テープ。
【請求項４】
布テープが編物で構成される、請求項１〜３のいずれかに記載の布テープ。
【請求項５】
布テープが全芳香族ポリアミド繊維を含む、請求項１〜４のいずれかに記載の布テープ。
【請求項６】
布テープがメタ型全芳香族ポリアミド繊維を布テープ重量対比３０重量％以上含む、請求項１〜５のいずれかに記載の布テープ。
【請求項７】
布テープがメタ型全芳香族ポリアミド繊維を布テープ重量対比５０〜９９重量％含む、請求項１〜６のいずれかに記載の布テープ。
【請求項８】
布テープがパラ型全芳香族ポリアミド繊維を布テープ重量対比２〜２０重量％含む、請求項１〜７のいずれかに記載の布テープ。
【請求項９】
布テープが染色加工を施されている、請求項１〜８のいずれかに記載の布テープ。
【請求項１０】
布テープが屈曲部分を含む、請求項１〜９のいずれかに記載の布テープ。
【請求項１１】
前記屈曲部分の進行方向が、布テープの長手方向または幅方向と一致する、請求項１０に記載の布テープ。
【請求項１２】
前記屈曲部分の幅が０．３〜２０ｃｍの範囲内である、請求項１０または請求項１１に記載の布テープ。
【請求項１３】
前記屈曲部分が、1０％以上の伸縮率を有する、請求項１０〜１２のいずれかに記載の布テープ。
【請求項１４】
前記屈曲部分が、下記式で規定される屈曲率が１．１以上である、請求項１０〜１３のいずれかに記載の布テープ。
屈曲率＝［Ｂ＋（Ａ×２×（屈曲数））］／Ｂ
Ａ：屈曲部の厚み（ｃｍ）
Ｂ：屈曲部の幅（ｃｍ）
【請求項１５】
布テープがメッシュ部を有する、請求項１〜９のいずれかに記載の布テープ。
【請求項１６】
前記メッシュ部において、開口率が２０％以上である、請求項１５に記載の布テープ。
【請求項１７】
前記メッシュ部が、幅１〜５ｃｍで布テープの長手方向に連続する、請求項１５または請求項１６に記載の布テープ。
【請求項１８】
長手方向に連続するメッシュ部の両側に開口率１０％以下の非メッシュ部を有する、請求項１５〜１７のいずれかに記載の布テープ。
【請求項１９】
前記メッシュ部を少なくとも一部覆う生地を有する、請求項１５〜１８のいずれかに記載の布テープ。
【請求項２０】
前記生地が開閉自在である、請求項１９に記載の布テープ。
【請求項２１】
請求項１〜２０のいずれかに記載された布テープを含む、防護服、消防防火服、消防活動服、救助服、ワークウェア、警察制服、自衛隊衣服、および軍服からなる群より選択されるいずれかの繊維製品。
【発明の詳細な説明】
【技術分野】
【０００１】
本発明は、繊維製品の構成部材として使用することができ、かつ難燃性を有する布テープ、および該布テープを用いてなる繊維製品に関する。
【背景技術】
【０００２】
従来、繊維製品の構成部材として使用することができる布テープが、例えば特許文献１などで提案されている。【０００３】
一方、防護服、消防防火服、消防活動服、救助服、難燃ワークウェア、警察制服、自衛隊衣服、軍服などの分野で、難燃性が求められている。
【先行技術文献】
【特許文献】
【０００４】
【特許文献１】特開２００２−２４９９５９号公報
【発明の概要】
【発明が解決しようとする課題】
【０００５】
本発明は上記の背景に鑑みなされたものであり、その目的は、繊維製品の構成部材として使用することができ、かつ難燃性を有する布テープ、および該布テープを用いてなる繊維製品を提供することにある。
【課題を解決するための手段】
【０００６】
本発明者らは上記の課題を達成するため鋭意検討した結果、難燃性繊維を用いて布テープを得ることにより、難燃性を有する布テープが得られることを見出し、さらに鋭意検討を重ねることにより本発明を完成するに至った。【０００７】
かくして、本発明によれば「有機繊維からなる布テープであって、ＪＩＳ  Ｌ１０９１−１９９９  Ａ−４法(１２秒加熱法)に規定される燃焼性測定において残炎時間が２．０秒以下であることを特徴とする布テープ。」が提供される。【０００８】
その際、ＪＩＳ  Ｌ１０９１−１９９９  Ａ−４法に規定される燃焼性測定において、残じん時間が３．０秒以下かつ炭化長が１０ｃｍ以下であることが好ましい。また、布テープの幅が１〜３０ｃｍの範囲内であることが好ましい。また、布テープが編物で構成されることが好ましい。また、布テープが全芳香族ポリアミド繊維を含むことが好ましい。また、布テープがメタ型全芳香族ポリアミド繊維を布テープ重量対比３０重量％以上含むことが好ましい。また、布テープがメタ型全芳香族ポリアミド繊維を布テープ重量対比５０〜９９重量％含むことが好ましい。また、布テープがパラ型全芳香族ポリアミド繊維を布テープ重量対比２〜２０重量％含むことが好ましい。また、布テープが染色加工を施されていることが好ましい。【０００９】
本発明の布テープにおいて、布テープが屈曲部分を含むことが好ましい。その際、前記屈曲部分の進行方向が、布テープの長手方向または幅方向と一致することが好ましい。また、前記屈曲部分の幅が０．３〜２０ｃｍの範囲内であることが好ましい。また、前記屈曲部分が、1０％以上の伸縮率を有することが好ましい。また、前記屈曲部分が、下記式で規定される屈曲率が１．１以上であることが好ましい。
屈曲率＝［Ｂ＋（Ａ×２×（屈曲数））］／Ｂ
Ａ：屈曲部の厚み（ｃｍ）
Ｂ：屈曲部の幅（ｃｍ）
本発明の布テープにおいて、布テープがメッシュ部を有することが好ましい。その際、前記メッシュ部において、開口率が２０％以上であることが好ましい。【００１０】
また、前記メッシュ部が、幅１〜５ｃｍで布テープの長手方向に連続することが好ましい。また、長手方向に連続するメッシュ部の両側に開口率１０％以下の非メッシュ部を有することが好ましい。また、前記メッシュ部を少なくとも一部覆う生地を有することが好ましい。また、かかる生地が開閉自在であることが好ましい。【００１１】
本発明によれば、前記の布テープを含む、防護服、消防防火服、消防活動服、救助服、ワークウェア、警察制服、自衛隊衣服、および軍服からなる群より選択されるいずれかの繊維製品が提供される。
【発明の効果】
【００１２】
本発明によれば、繊維製品の構成部材として使用することができ、かつ難燃性を有する布テープおよび繊維製品が得られる。
【図面の簡単な説明】
【００１３】
【図１】本発明の布テープの斜視図の一例である。布テープは長手方向（Ｌ方向）に連続している。
【図２】本発明の布テープを製造する際に用いることのできる編組織図の一例である。
【図３】本発明の布テープの斜視図の一例である。布テープは長手方向に連続している。
【発明を実施するための形態】
【００１４】
以下、本発明の実施の形態について詳細に説明する。本発明において、ＪＩＳ  Ｌ１０９１−１９９９  Ａ−４法（１２秒加熱法）に規定される燃焼性測定において残炎時間が２．０秒以下(好ましくは０．００１〜１．０秒)であることが肝要である。残炎時間が２．０秒を越えると、十分な難燃性が保たれず、火炎等を受けた際に着火するなどして危険である。
【００１５】
特に、ＪＩＳ  Ｌ１０９１−１９９９  Ａ−４法（１２秒加熱法）に規定される燃焼性測定において、残じん時間が３．０秒以下かつ炭化長が１０ｃｍ以下であることが好ましい。
【００１６】
かかる難燃性を得るためには、布テープの本体生地の少なくとも一部生地として難燃性素材を使用することが好ましい。布テープに難燃加工を施してもよい。
【００１７】
難燃性素材としては、メタ型全芳香族ポリアミド繊維、パラ型全芳香族ポリアミド繊維、難燃レーヨン繊維、モダクリル繊維、難燃アクリル繊維、難燃ビニロン繊維などが例示され、特に限定されるものではない。また、難燃加工を施す場合は、素材は特に限定されない。
【００１８】
ここで、布テープが全芳香族ポリアミド繊維を少なくとも含むことがより好ましい。また、メタ型全芳香族ポリアミド繊維が布テープに、布テープ重量対比３０重量％以上（より好ましくは５０〜９９重量％）含まれるとより好ましい。メタ型全芳香族ポリアミド繊維の重量比率が布テープ重量対比３０重量％未満となると、十分な難燃性が得られず、また、火炎を受けた際に炭化して布テープがもろくなるおそれがある。
【００１９】
また、布テープがパラ型全芳香族ポリアミド繊維を布テープ重量対比２〜２０重量％含むことが好ましい。パラ型全芳香族ポリアミド繊維の重量比率が布テープ重量対比２重量％未満であると、火炎を受けた際の収縮が大きくなってしまうおそれがある。逆に、２０重量％を越えると、布テープが硬くなり着用快適性が低下するおそれがある。
【００２０】
ここで、布テープがメタ型全芳香族ポリアミド繊維および／またはパラ型全芳香族ポリアミド繊維のみで構成されることが好ましい。特に、布テープがメタ型全芳香族ポリアミド繊維とパラ型全芳香族ポリアミド繊維とを混紡させた紡績糸のみからなることが好ましい。
【００２１】
メタ型全芳香族ポリアミド繊維は、その繰返し単位の８５モル％以上がｍ−フェニレンイソフタルアミドであるポリマーからなる繊維である。かかるメタ型全芳香族ポリアミドは、１５モル％未満の範囲内で第３成分を含んだ共重合体であってもさしつかえない。
【００２２】
このようなメタ型全芳香族ポリアミドは、従来から公知の界面重合法により製造することができ、そのポリマーの重合度としては、０．５ｇ／１００ｍｌの濃度のＮ−メチル−２−ピロリドン溶液で測定した固有粘度（Ｉ．Ｖ．）が１．３〜１．９ｄｌ／ｇの範囲のものが好ましく用いられる。
【００２３】
上記メタ型全芳香族ポリアミドにはアルキルベンゼンスルホン酸オニウム塩が含有されていてもよい。アルキルベンゼンスルホン酸オニウム塩としては、ヘキシルベンゼンスルホン酸テトラブチルフォスフォニウム塩、ヘキシルベンゼンスルホン酸トリブチルベンジルフォスフォニウム塩、ドデシルベンゼンスルホン酸テトラフェニルフォスフォニウム塩、ドデシルベンゼンスルホン酸トリブチルテトラデシルフォスフォニウム塩、ドデシルベンゼンスルホン酸テトラブチルフォスフォニウム塩、ドデシルベンゼンスルホン酸トリブチルベンジルアンモニウム塩等の化合物が好ましく例示される。なかでもドデシルベンゼンスルホン酸テトラブチルフォスフォニウム塩、又はドデシルベンゼンスルホン酸トリブチルベンジルアンモニウム塩は、入手しやすく、熱的安定性も良好なうえ、Ｎ−メチル−２−ピロリドンに対する溶解度も高いため特に好ましく例示される。
【００２４】
上記アルキルベンゼンスルホン酸オニウム塩の含有割合は、十分な染色性の改良効果を得るために、ポリ−ｍ−フェニレンイソフタルアミドに対して２．５モル％以上（より好ましくは３．０〜７．０モル％）であることが好ましい。
【００２５】
また、ポリ−ｍ−フェニレンイソフタルアミドとアルキルベンゼンスルホン酸オニウム塩を混合する方法としては、溶媒中にポリ−ｍ−フェニレンイソフタルアミドを混合、溶解し、それにアルキルベンゼンスルホン酸オニウム塩を溶媒に溶解する方法などが用いられ、そのいずれを用いてもよい。このようにして得られたドープは、従来から公知の方法により繊維に形成される。
【００２６】
メタ型全芳香族ポリアミド繊維に用いるポリマーは、染着性や耐変褪色性を向上させる等の目的で、下記の式（１）で示される反復構造単位を含む芳香族ポリアミド骨格中に、反復構造の主たる構成単位とは異なる芳香族ジアミン成分、または芳香族ジカルボン酸ハライド成分を、第３成分として芳香族ポリアミドの反復構造単位の全量に対し１〜１０ｍｏｌ％となるように共重合させることも可能である。
【００２７】
−（ＮＨ−Ａｒ１−ＮＨ−ＣＯ−Ａｒ１−ＣＯ）−  ・・・式（１）
ここで、Ａｒ１はメタ配位または平行軸方向以外に結合基を有する２価の芳香族基である。
【００２８】
また、第３成分として共重合させることも可能である。式（２）、（３）に示した芳香族ジアミンの具体例としては、例えば、ｐ−フェニレンジアミン、クロロフェニレンジアミン、メチルフェニレンジアミン、アセチルフェニレンジアミン、アミノアニシジン、ベンジジン、ビス（アミノフェニル）エーテル、ビス（アミノフェニル）スルホン、ジアミノベンズアニリド、ジアミノアゾベンゼン等が挙げられる。式（４）、（５）に示すような芳香族ジカルボン酸ジクロライドの具体例としては、例えば、テレフタル酸クロライド、１，４−ナフタレンジカルボン酸クロライド、２，６−ナフタレンジカルボン酸クロライド、４，４’−ビフェニルジカルボン酸クロライド、５−クロルイソフタル酸クロライド、５−メトキシイソフタル酸クロライド、ビス（クロロカルボニルフェニル）エーテルなどが挙げられる。
【００２９】
Ｈ２Ｎ−Ａｒ２−ＮＨ２  ・・・式（２）
Ｈ２Ｎ−Ａｒ２−Ｙ−Ａｒ２−ＮＨ２  ・・・式（３）
ＸＯＣ−Ａｒ３−ＣＯＸ  ・・・式（４）
ＸＯＣ−Ａｒ３−Ｙ−Ａｒ３−ＣＯＸ  ・・・式（５）
ここで、Ａｒ２はＡｒ１とは異なる２価の芳香族基、Ａｒ３はＡｒ１とは異なる２価の芳香族基、Ｙは酸素原子、硫黄原子、アルキレン基からなる群から選ばれる少なくとも１種の原子または官能基であり、Ｘはハロゲン原子を表す。
【００３０】
また、メタ型全芳香族ポリアミド繊維の結晶化度は、染料の吸尽性がよく、より少ない染料でまたは染色条件が弱くても目的とする色に調整し易いという点で、５〜３５％であることが好ましい。さらには、染料の表面偏在が起こり難く耐変褪色性も高い点および実用上必要な寸法安定性も確保できる点で、１５〜２５％であることがより好ましい。
【００３１】
また、メタ型全芳香族ポリアミド繊維の残存溶媒量は、メタ型全芳香族ポリアミド繊維の優れた難燃性能を損なわない点および染料の表面偏在が起こり難く耐変褪色性も高い点で、０．１重量％以下であることが好ましい。
【００３２】
前記メタ型全芳香族ポリアミド繊維は以下の方法により製造することができる。以下の方法により、結晶化度や残存溶媒量を上記範囲とすることができる。
【００３３】
メタ型全芳香族ポリアミドポリマーの重合方法としては、特に限定する必要はなく、例えば特公昭３５−１４３９９号公報、米国特許第３３６０５９５号公報、特公昭４７−１０８６３号公報などに記載された溶液重合法、界面重合法を用いてもよい。
【００３４】
紡糸溶液としては、とくに限定されないが、上記溶液重合や界面重合などで得られた、芳香族コポリアミドポリマーを含むアミド系溶媒溶液を用いてもよいし、上記重合溶液から該ポリマーを単離し、これをアミド系溶媒に溶解したものを用いてもよい。
【００３５】
ここで用いられるアミド系溶媒としては、Ｎ，Ｎ−ジメチルホルムアミド、Ｎ，Ｎ−ジメチルアセトアミド、Ｎ−メチル−２−ピロリドン（ＮＭＰ）、ジメチルスルホキシドなどを例示することができるが、とくにＮ，Ｎ−ジメチルアセトアミドが好ましい。
【００３６】
上記の通り得られた共重合芳香族ポリアミドポリマー溶液は、さらにアルカリ金属塩またはアルカリ土類金属塩を含むことにより安定化され、より高濃度、低温での使用が可能となり好ましい。アルカリ金属塩およびアルカリ土類金属塩が、ポリマー溶液の全重量に対して１重量％以下（より好ましくは０．１重量％以下）であることが好ましい。
【００３７】
紡糸・凝固工程においては、上記で得られた紡糸液（メタ型全芳香族ポリアミド重合体溶液）を凝固液中に紡出して凝固させる。
【００３８】
紡糸装置としては特に限定されるものではなく、従来公知の湿式紡糸装置を使用することができる。また、安定して湿式紡糸できるものであれば、紡糸口金の紡糸孔数、配列状態、孔形状等は特に制限する必要はなく、例えば、孔数が１０００〜３００００個、紡糸孔径が０．０５〜０．２ｍｍのスフ用の多ホール紡糸口金等を用いてもよい。
【００３９】
また、紡糸口金から紡出する際の紡糸液（メタ型全芳香族ポリアミド重合体溶液）の温度は、２０〜９０℃の範囲が好ましい。
【００４０】
繊維を得るために用いる凝固浴としては、実質的に無機塩を含まないアミド系溶媒（好ましくはＮＭＰの濃度が４５〜６０質量％の水溶液）を、浴液の温度１０〜５０℃の範囲で用いる。アミド系溶媒（好ましくはＮＭＰ）の濃度が４５質量％未満では、スキンが厚い構造となってしまい、洗浄工程における洗浄効率が低下し、繊維の残存溶媒量を低減させることが困難となるおそれがある。一方、アミド系溶媒（好ましくはＮＭＰ）の濃度が６０質量％を越える場合には、繊維内部に至るまで均一な凝固を行うことができず、このためやはり、繊維の残存溶媒量を低減させることが困難となるおそれがある。なお、凝固浴中への繊維の浸漬時間は、０．１〜３０秒の範囲が好ましい。
【００４１】
引続き、アミド系溶媒（好ましくはＮＭＰ）の濃度が４５〜６０質量％の水溶液であり、浴液の温度を１０〜５０℃の範囲とした可塑延伸浴中にて、３〜４倍の延伸倍率で延伸を行う。延伸後、１０〜３０℃のＮＭＰの濃度が２０〜４０質量％の水溶液、続いて５０〜７０℃の温水浴を通して十分に洗浄を行う。
【００４２】
洗浄後の繊維は、温度２７０〜２９０℃にて乾熱処理を施し、上記の結晶化度および残存溶媒量の範囲を満たすメタ型全芳香族ポリアミド繊維を得ることができる。
【００４３】
前記メタ型全芳香族ポリアミド繊維において、繊維は、長繊維(マルチフィラメント)でもよいし短繊維でもよい。特に、他の繊維と混紡する上で繊維長２５〜２００ｍｍの短繊維が好ましい。また、単繊維繊度としては１〜５ｄｔｅｘの範囲が好ましい。
【００４４】
メタ型全芳香族ポリアミド繊維の市販品としては、コーネックス（商品名）、コーネックスネオ（商品名）、ノーメックス（商品名）などが例示される。
【００４５】
また、パラ型全芳香族ポリアミド繊維としては、テクノーラ（商品名）、ケブラー（商品名）およびトワロン（商品名）に代表されるものであり、主鎖中に芳香族環を有するポリアミドからなる繊維であり、ポリ−ｐ−フェニレンテレフタルアミド（ＰＰＴＡ）でもよいし共重合タイプのコポリパラフェニレン−３，４’オキシジフェニレンテレフタルアミド（ＰＰＯＤＰＡ）であってもよい。
【００４６】
本発明の布テープにおいて、第１の態様は屈曲部分を有する。本発明でいう「屈曲部分」とは、図１に示すように布テープの横断面において表面のリブ部と裏面のリブ部とが交互に形成されている（すなわち、波状を呈する）という意味である。布テープがかかる屈曲部分を有することにより伸縮性を有する。
【００４７】
本発明の布テープにおいて、布テープの幅Ｗ１が１〜３０ｃｍ（より好ましくは２〜１０ｃｍ）の範囲内であることが好ましい。該幅Ｗ１が１ｃｍよりも小さいと、十分な伸縮性が得られないおそれがある。逆に該幅Ｗ１が３０ｃｍよりも大きいと布テープの取扱い性が低下するおそれがある。
【００４８】
また、かかる屈曲部分の進行方向（波の進行方向）が、布テープの長手方向または幅方向と一致することが好ましい。なお、図１では、屈曲部分の進行方向が布テープの幅方向（Ｗ方向）と一致している。
【００４９】
また、屈曲部分の幅Ｗ２としては０．３〜２０ｃｍ（より好ましくは１〜８ｃｍ）の範囲内であることが好ましい。該幅Ｗ２が０．３ｃｍよりも小さいと、十分な伸縮性が得られないおそれがある。逆に該幅Ｗ２が２０ｃｍよりも大きいと布テープの取扱い性が低下するおそれがある。
【００５０】
屈曲部分の厚さとしては、１〜１０ｍｍの範囲内であることが好ましい。
【００５１】
また、優れた伸縮性を得る上で、屈曲部分において、下記式で規定される屈曲率が１．１以上（より好ましくは１．３〜１０）であることが好ましい。
【００５２】
（屈曲率）＝［Ｂ＋（Ａ×２×（屈曲数））］／Ｂ
Ａ：屈曲部の厚み（ｃｍ）
Ｂ：屈曲部の幅（ｃｍ）
また、前記屈曲部分が１０％以上（より好ましくは２５％以上、特に好ましくは５０〜３００％）の伸縮率を有することが好ましい。該伸縮率が１０％よりも小さいと着用快適性が低下するおそれがある。
【００５３】
かかる布テープの布帛組織は限定されないが、織物および／または編物からなることが好ましい。特に編物で構成されたものであることが好ましい。なかでもデンビ編物が好ましい。
【００５４】
かかる布テープの製造方法としては、例えば、特開２０１０−２８５７２１号公報の００２９段落などに記載の方法によって製造することができる。すなわち、例えば、ダブルラッシェル編み機の表側の針で所定幅のデンビ編み部（表側主編成部）を緯方向に所定間隔で編成する一方、裏側の針でも同様に、所定幅のデンビ編み部（裏側主編成部）を緯方向に所定間隔で編成し、さらに、並列する裏側主編成部の位相が前記表側主編成部のそれに対して緯方向にシフトし、各裏側主編成部が、表側主編成部間の中間位置に位置するように編成するとよい、その際、近接する表側主編成部の側縁と裏側主編成部の側縁とをダブル鎖編みまたはダブルデンビ編みによって経方向に繋ぎ編みし（繋ぎ編み部）、編地の両側部に、繋ぎ編み部と同じ編組織で、それぞれ耳部を編成することが好ましい。
【００５５】
かかるテープにおいて染色されていることがより好ましい。染色可能とすることにより、無色の生地を用意しておき、用途や要望により染色して出荷することが可能となる。また、染色することにより、繊維製品としたときに他の部分の布帛と色を合わせることが可能となる。
【００５６】
さらには、難燃剤、吸水剤、撥水剤、蓄熱剤、紫外線遮蔽剤、制電剤、抗菌剤、消臭剤、防虫剤、防蚊剤、蓄光剤、再帰反射剤等を付与する他の各種加工を付加適用してもよい。
【００５７】
かかる布テープは、前記の構成を有するので、難燃性だけでなく伸縮性をも有する。
【００５８】
第１の態様の繊維製品は、前記の布テープを一部に用いてなり、防護服、消防防火服、消防活動服、救助服、難燃ワークウェア、警察制服、自衛隊衣服、および軍服からなる群より選択されるいずれかの繊維製品である。
【００５９】
前記布テープを肩、ひじ、ひざなどの関節部分などに部分的に配するとよい。その際、布テープ以外の箇所を構成する繊維は、メタ型全芳香族ポリアミド繊維および／またはパラ型全芳香族ポリアミド繊維であることが好ましい。
【００６０】
かかる繊維製品は、前記の布テープを用いているので、難燃性だけでなく伸縮性をも有するという優れた特徴を有する。
【００６１】
本発明の布テープにおいて第２の態様はメッシュ部を有する。かかるメッシュ部において、下記式で定義する開口率が２０％以上（より好ましくは３０％〜６０％）であることが好ましい。ここで、開口率が２０％未満であると十分な通気性が得られず、快適性が阻害されるおそれがある。
開口率＝(Ｃ／Ｄ)×１００（％）
ただし、Ｃは生地を投影した際の繊維部分に囲まれた空隙部分の総面積であり、Ｄは該空隙部分の面積と繊維部分の面積とを合計した値である。
【００６２】
ここで、前記メッシュ部が、幅１〜５ｃｍで布テープの長手方向に連続することが好ましい。該幅が１ｃｍよりも小さいと通気性が低下するおそれがある。逆に、該幅が５ｃｍよりも大きいと火炎が該メッシュ部を通過するおそれがある。
【００６３】
また、長手方向に連続するメッシュ部の両側に非メッシュ部(低通気部)を有すると、布テープの構造が安定し好ましい。その際、非メッシュ部の開口率が１０％以下であることが好ましい。非メッシュ部の開口率が１０％より大きいと繊維製品とするときにミシン糸で取り付けた際、糸がずれるなど不安定となるおそれがある。
【００６４】
布テープを２重構造として、前記メッシュ部を覆う生地(フラップ部)を有すると火炎が前記メッシュ部を通過しにくく好ましい。その際、前記メッシュ部を覆う生地としては前記開口率が２０％未満のもの(非メッシュ)が好ましい。該生地は織物、編物など特に限定されないが、好ましくは経編であって、布テープのメッシュ部と非メッシュ部が一体成型されることがより好ましい。
【００６５】
ここで、優れた難燃性を得るためには、布テープの本体生地（メッシュ部を有する生地）およびメッシュ部を覆う生地として、前記のような難燃性素材を使用するか、また、難燃後加工を施してもよい。
【００６６】
かかる布テープは織物および／または編物からなることが好ましい。織物または編物それぞれ単独で構成されたものでもよく、織物と編物がミシン糸で縫製されることにより連結されたものでもよい。織物の場合は平織、綾織、朱子織などが好ましいが、特に限定されるものではない。編物の場合は丸編（緯編）、経編など特に限定されるものではないが、経編であるほうが布テープの構造が安定しより好ましい。なお、布テープの幅としては、１〜３０ｃｍ（より好ましくは２〜１０ｃｍ）であることが好ましい。
【００６７】
かかる布テープの製造方法としては、例えば、特開２００２−２４９９５９号公報に記載されている通り、ダブルラッシェル編み機で製造することができる。
【００６８】
かかる布テープにおいて染色されていることがより好ましい。染色可能とすることにより無色の生地を用意しておき、用途や要望により染色して出荷することが可能となる。また、染色することにより、繊維製品としたときに他の部分の布帛と色を合わせることが可能となる。
【００６９】
さらには、難燃剤、吸水剤、撥水剤、蓄熱剤、紫外線遮蔽剤、制電剤、抗菌剤、消臭剤、防虫剤、防蚊剤、蓄光剤、再帰反射剤等を付与する他の各種加工を付加適用してもよい。
【００７０】
本発明の繊維製品は、前記の布テープを一部に用いてなり、防護服、消防防火服、消防活動服、救助服、難燃ワークウェア、警察制服、自衛隊衣服、および軍服からなる群より選択されるいずれかの繊維製品である。
【００７１】
その際、開口部を覆う生地を有する場合、該生地を外気側にするほうが好ましい。また、布テープは繊維製品の全面に使用せずに、脇部分など汗をかきやすい部分や、体温が下がりにくい部分などの一部のみに使用するほうがよい。その際、布テープ以外の箇所を構成する繊維は、メタ型全芳香族ポリアミド繊維および／またはパラ型全芳香族ポリアミド繊維であることが好ましい。
【００７２】
第２の態様の繊維製品は、前記の布帛を用いているので、高通気性を有し、かつ難燃性であるという優れた特徴を有する。
【実施例】
【００７３】
次に本発明の実施例および比較例を詳述するが、本発明はこれらによって限定されるものではない。
（１）燃焼性
布テープの両端に、布テープを編成したのと同じ紡績糸により作製した織物を、メタ型全芳香族ポリアミド繊維１００％からなるミシン糸で縫製し、規定の幅とし、ＪＩＳ  Ｌ１０９１−１９９９  Ａ−４法（１２秒加熱法）に規定される燃焼性測定を行った。
（２）伸縮率
布テープをテープの長さ方向と直交する方向に、複数の布テープをメタ型全芳香族ポリアミド繊維１００％からなるミシン糸で縫製、連結し、規定の大きさとし、ＪＩＳ  Ｌ１０９６  ８．１６  Ｂ法で規定される方法で伸縮率を測定した。
(３)屈曲率
屈曲率＝［Ｂ＋（Ａ×２×（屈曲数））］／Ｂ
Ａ：屈曲部の厚み（ｃｍ）
Ｂ：屈曲部の幅（ｃｍ）
（４）開口率
下記式により算出した。
開口率＝(Ｃ／Ｄ)×１００（％）
ただし、Ｃは生地を投影した際の繊維部分に囲まれた空隙部分の総面積であり、Ｄは該空隙部分の面積と繊維部分の面積とを合計した値である。【００７４】
［実施例１］
メタ型全芳香族ポリアミド繊維（コーネックス（商品名）ＭＡ）、パラ型全芳香族ポリアミド繊維（トワロン（商品名）ＰＡ）の各ステープルファイバー（いずれも繊維長は５１ｍｍ）からなるＭＡ／ＰＡ＝９５／５の質量比率で混紡した紡績糸４０番手／双糸のみを使用し、ダブルラッシェル機により経編地を図２に示す編組織で編成した。その後、常法の精錬を行い、メタ型全芳香族ポリアミド繊維を染色した後に、屈曲部の幅が１．３倍になるよう伸長しながらピンで固定して熱セットし屈曲率１．４５の布テープを得た。幅４ｃｍ、屈曲部分の厚さ３ｍｍであった。また、図１のように、屈曲部分の進行方向が布テープの幅方向と一致していた。【００７５】
得られた布テープは、伸縮率が１２１％であり、残炎時間が０．１秒、残じん時間が１．２秒、炭化長６．０ｃｍであり、難燃性を有するものであった。【００７６】
次いで、該布テープを繊維製品の肩部分に用い、他の部分は常法の方法で作製したメタ型全芳香族ポリアミド繊維（コーネックス（商品名））ＭＡ、パラ型全芳香族ポリアミド繊維（トワロン（商品名））ＰＡの各ステープルファイバー（いずれも繊維長は５１ｍｍ）からなるＭＡ／ＰＡ＝９５／５の質量比率で混紡した紡績糸４０番手／双糸を使用した織物を用いた繊維製品(防護服)とした。試験者が該繊維製品を着用したところ、着用したところ、良好なストレッチ性を有し非常に快適なものであった。【００７７】
［比較例１］
実施例１において、紡績糸をポリエステル繊維のみからなる紡績糸４０番手／双糸に替えること以外は実施例１と同様に行った。【００７８】
得られた布テープは、屈曲率１．５８、伸縮率が１３２％であるものの、ＪＩＳ  Ｌ１０９１−１９９９  Ａ−４法（１２秒加熱法）に規定する燃焼性は全焼であり、難燃性がないものであった。また、該布テープを繊維製品の肩部分に用い、他の部分は常法の方法で作製したメタ型全芳香族ポリアミド繊維（コーネックス（商品名））ＭＡ、パラ型全芳香族ポリアミド繊維（トワロン（商品名））ＰＡの各ステープルファイバー（いずれも繊維長は５１ｍｍ）からなるＭＡ／ＰＡ＝９５／５の質量比率で混紡した紡績糸４０番手／双糸を使用した織物を用いた繊維製品(防護服)とした。【００７９】
試験者が該繊維製品を着用したところ、良好なストレッチ性を有していた。【００８０】
［実施例２］
屈曲部の幅を２．６倍に伸長して熱セットすることにより屈曲率を１．０３とした以外は実施例１と同様に行った。【００８１】
得られた布テープは、伸縮率２３％とストレッチ性が十分でないが、燃焼性は残炎時間が０．２秒、残じん時間が１．１秒、炭化長５．３ｃｍであり難燃性を有するものであった。【００８２】
次いで、該布テープを繊維製品(防護服)の肩部分に用い、他の部分は常法の方法で作製したメタ型全芳香族ポリアミド繊維（コーネックス（商品名））ＭＡ、パラ型全芳香族ポリアミド繊維（トワロン（商品名））ＰＡの各ステープルファイバー（いずれも繊維長は５１ｍｍ）からなるＭＡ／ＰＡ＝９５／５の質量比率で混紡した紡績糸４０番手／双糸を使用した織物を用いた繊維製品(防護服)とした。【００８３】
試験者が該繊維製品を着用したところ、実施例１で得られたものに比べて、肩の部分のストレッチ性が低いものであった。【００８４】
［実施例３］
メタ型全芳香族ポリアミド繊維（コーネックス（商品名）ＭＡ）、パラ型全芳香族ポリアミド繊維（トワロン（商品名）ＰＡ）の各ステープルファイバー（いずれも繊維長は５１ｍｍ）からなるＭＡ／ＰＡ＝９５／５の質量比率で混紡した紡績糸４０番手／双糸を使用し、ダブルラッシェル機により経編地を編成し図３に示す布テープを編成した。その際、メッシュ部（開口率３５％）、非メッシュ部（開口率７％）、およびフラップ部（開口率７％）を一体成型した。【００８５】
その後、常法の精錬を行い、染色加工を施すことによりメタ型全芳香族ポリアミド繊維を染色した後、熱セットした。【００８６】
得られた布テープは、ＪＩＳ  Ｌ１０９１−１９９９  Ａ−４法（１２秒加熱法）に規定される燃焼性において残炎が０．７秒、残じんが０．９秒、炭化長４．８ｃｍであり、難燃性を有するものであった。また、該布テープを繊維製品の脇部分に用い、他の部分は常法の方法で作製したメタ型全芳香族ポリアミド繊維（コーネックス（商品名）ＭＡ）、パラ型全芳香族ポリアミド繊維（トワロン（商品名）ＰＡ）の各ステープルファイバー（いずれも繊維長は５１ｍｍ）からなるＭＡ／ＰＡ＝９５／５の質量比率で混紡した紡績糸４０番手／双糸を使用した織物を用いた繊維製品(防護服)とした。【００８７】
試験者が該繊維製品を着用したところ、脇部分の通気性が良好であり、非常に快適なものであった。【００８８】
［比較例２］
ポリエステル繊維のみからなる紡績糸４０番手／双糸を使用した以外は実施例３と同様に行った。【００８９】
得られた布テープは、ＪＩＳ  Ｌ１０９１−１９９９  Ａ−４法（１２秒加熱法）に規定される燃焼性は全焼であり難燃性がないものであった。また、該布テープを繊維製品の脇部分に用い、他の部分は常法の方法で作製したメタ型全芳香族ポリアミド繊維（コーネックス（商品名）ＭＡ）、パラ型全芳香族ポリアミド繊維（トワロン（商品名）ＰＡ）の各ステープルファイバー（いずれも繊維長は５１ｍｍ）からなるＭＡ／ＰＡ＝９５／５の質量比率で混紡した紡績糸４０番手／双糸を使用した織物を用いた繊維製品(防護服)とした。【００９０】
試験者が該繊維製品を着用したところ、脇部分の通気性が良好であった。【００９１】
［実施例４］
実施例３において、メッシュ部（開口率１０％）、被メッシュ部（開口率５％）、フラップ生地（開口率５％）と、それぞれ開口率を変更した。それ以外は実施例３と同様に行った。【００９２】
得られた布テープは、ＪＩＳ  Ｌ１０９１−１９９９  Ａ−４法（１２秒加熱法）に規定される燃焼性は、残炎時間が０．９秒、残じん時間が１．１秒、炭化長５．３ｃｍであり難燃性を有するものであった。また、該布テープを繊維製品の脇部分に用い、他の部分は常法の方法で作製したメタ型全芳香族ポリアミド繊維（コーネックス（商品名）ＭＡ）、パラ型全芳香族ポリアミド繊維（トワロン（商品名）ＰＡ）の各ステープルファイバー（いずれも繊維長は５１ｍｍ）からなるＭＡ／ＰＡ＝９５／５の質量比率で混紡した紡績糸４０番手／双糸を使用した織物を用いた繊維製品(防護服)とした。【００９３】
試験者が該繊維製品を着用したところ、脇部分の通気性が、実施例３で得られたものより低いものであった。
【産業上の利用可能性】
【００９４】
本発明によれば、難燃性を有する布テープおよび繊維製品が提供され、その工業的価値は極めて大である。
【符号の説明】
【００９５】
１：メッシュ部
２：フラップ部
３：非メッシュ部
【図１】
2017145609.tif 000003
【図２】
2017145609.tif 000004
【図３】
2017145609.tif 000005
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
有機繊維からなる布テープであって、ＪＩＳ  Ｌ１０９１−１９９９  Ａ−４法（１２秒加熱法）に規定される燃焼性測定において残炎時間が２．０秒以下であり、かつ前記有機繊維がメタ型全芳香族ポリアミド繊維および／またはパラ型全芳香族ポリアミド繊維であることを特徴とする布テープ。
【請求項２】
ＪＩＳ  Ｌ１０９１−１９９９  Ａ−４法に規定される燃焼性測定において、残じん時間が３．０秒以下かつ炭化長が１０ｃｍ以下である、請求項１に記載の布テープ。
【請求項３】
布テープの幅が１〜３０ｃｍの範囲内である、請求項１または請求項２に記載の布テープ。
【請求項４】
布テープが編物で構成される、請求項１〜３のいずれかに記載の布テープ。
【請求項５】
布テープが全芳香族ポリアミド繊維を含む、請求項１〜４のいずれかに記載の布テープ。
【請求項６】
布テープがメタ型全芳香族ポリアミド繊維を布テープ重量対比３０重量％以上含む、請求項１〜５のいずれかに記載の布テープ。
【請求項７】
布テープがメタ型全芳香族ポリアミド繊維を布テープ重量対比５０〜９９重量％含む、請求項１〜６のいずれかに記載の布テープ。
【請求項８】
布テープがパラ型全芳香族ポリアミド繊維を布テープ重量対比２〜２０重量％含む、請求項１〜７のいずれかに記載の布テープ。
【請求項９】
布テープが染色加工を施されている、請求項１〜８のいずれかに記載の布テープ。
【請求項１０】
布テープが屈曲部分を含む、請求項１〜９のいずれかに記載の布テープ。
【請求項１１】
前記屈曲部分の進行方向が、布テープの長手方向または幅方向と一致する、請求項１０に記載の布テープ。
【請求項１２】
前記屈曲部分の幅が０．３〜２０ｃｍの範囲内である、請求項１０または請求項１１に記載の布テープ。
【請求項１３】
前記屈曲部分が、１０％以上の伸縮率を有する、請求項１０〜１２のいずれかに記載の布テープ。
【請求項１４】
前記屈曲部分が、下記式で規定される屈曲率が１．１以上である、請求項１０〜１３のいずれかに記載の布テープ。
屈曲率＝［Ｂ＋（Ａ×２×（屈曲数））］／Ｂ
Ａ：屈曲部の厚み（ｃｍ）
Ｂ：屈曲部の幅（ｃｍ）
【請求項１５】
布テープがメッシュ部を有する、請求項１〜９のいずれかに記載の布テープ。
【請求項１６】
前記メッシュ部において、開口率が２０％以上である、請求項１５に記載の布テープ。
【請求項１７】
前記メッシュ部が、幅１〜５ｃｍで布テープの長手方向に連続する、請求項１５または請求項１６に記載の布テープ。
【請求項１８】
長手方向に連続するメッシュ部の両側に開口率１０％以下の非メッシュ部を有する、請求項１５〜１７のいずれかに記載の布テープ。
【請求項１９】
前記メッシュ部を少なくとも一部覆う生地を有する、請求項１５〜１８のいずれかに記載の布テープ。
【請求項２０】
前記生地が開閉自在である、請求項１９に記載の布テープ。
【請求項２１】
請求項１〜２０のいずれかに記載された布テープを含む、防護服、消防防火服、消防活動服、救助服、ワークウェア、警察制服、自衛隊衣服、および軍服からなる群より選択されるいずれかの繊維製品。
【手続補正書】
【提出日】平成29年10月12日(2017.10.12)
【手続補正１】
【補正対象書類名】特許請求の範囲
【補正対象項目名】全文
【補正方法】変更
【補正の内容】
【特許請求の範囲】
【請求項１】
有機繊維からなる布テープであって、ＪＩＳ  Ｌ１０９１−１９９９  Ａ−４法（１２秒加熱法）に規定される燃焼性測定において残炎時間が２．０秒以下であり、かつ前記有機繊維がメタ型全芳香族ポリアミド繊維および／またはパラ型全芳香族ポリアミド繊維であることを特徴とする布テープを含む、防護服、消防防火服、消防活動服、救助服、ワークウェア、警察制服、自衛隊衣服、および軍服からなる群より選択されるいずれかの繊維製品であり、下記（１）および（２）のうち少なくともどちらかの要件を満足する繊維製品。
（１）布テープが屈曲部分を含み、かつ布テープが関節部分に配されている。
（２）布テープがメッシュ部を含み、かつ布テープが脇部分に配されている。
【請求項２】
布テープが、ＪＩＳ  Ｌ１０９１−１９９９  Ａ−４法に規定される燃焼性測定において、残じん時間が３．０秒以下かつ炭化長が１０ｃｍ以下である、請求項１に記載の繊維製品。
【請求項３】
布テープの幅が１〜３０ｃｍの範囲内である、請求項１または請求項２に記載の繊維製品。
【請求項４】
布テープが編物で構成される、請求項１〜３のいずれかに記載の繊維製品。
【請求項５】
布テープが全芳香族ポリアミド繊維を含む、請求項１〜４のいずれかに記載の繊維製品。
【請求項６】
布テープがメタ型全芳香族ポリアミド繊維を布テープ重量対比３０重量％以上含む、請求項１〜５のいずれかに記載の繊維製品。
【請求項７】
布テープがメタ型全芳香族ポリアミド繊維を布テープ重量対比５０〜９９重量％含む、請求項１〜６のいずれかに記載の繊維製品。
【請求項８】
布テープがパラ型全芳香族ポリアミド繊維を布テープ重量対比２〜２０重量％含む、請求項１〜７のいずれかに記載の繊維製品。
【請求項９】
布テープが染色加工を施されている、請求項１〜８のいずれかに記載の繊維製品。
【請求項１０】
前記屈曲部分の進行方向が、布テープの長手方向または幅方向と一致する、請求項１〜９のいずれかに記載の繊維製品。
【請求項１１】
前記屈曲部分の幅が０．３〜２０ｃｍの範囲内である、請求項１〜１０のいずれかに記載の繊維製品。
【請求項１２】
前記屈曲部分が、１０％以上の伸縮率を有する、請求項１〜１１のいずれかに記載の繊維製品。
【請求項１３】
前記屈曲部分が、下記式で規定される屈曲率が１．１以上である、請求項１〜１２のいずれかに記載の繊維製品。
屈曲率＝［Ｂ＋（Ａ×２×（屈曲数））］／Ｂ
Ａ：屈曲部の厚み（ｃｍ）
Ｂ：屈曲部の幅（ｃｍ）
【請求項１４】
前記メッシュ部において、開口率が２０％以上である、請求項１〜１３のいずれかに記載の繊維製品。
【請求項１５】
前記メッシュ部が、幅１〜５ｃｍで布テープの長手方向に連続する、請求項１〜１４のいずれかに記載の繊維製品。
【請求項１６】
長手方向に連続するメッシュ部の両側に開口率１０％以下の非メッシュ部を有する、請求項１〜１５のいずれかに記載の繊維製品。
【請求項１７】
前記メッシュ部を少なくとも一部覆う生地を有する、請求項１〜１６のいずれかに記載の繊維製品。
【請求項１８】
前記生地が開閉自在である、請求項１〜１７のいずれかに記載の繊維製品。
【国際調査報告】
2017145609.tif 000006
2017145609.tif 000007
2017145609.tif 000008
2017145609.tif 000009